ЭМАЛЕВЫЙ ШЛИКЕР
ENAMEL SLIP

Изобретение относится к технологии силикатов, в частности к составам фритты эмали для покрытия изделий из керамики.
2
2
3
2
2
2
2
3
2
3
2
3
Известна фритта эмали, включающая, мac.%: SiO 60,32-66,2; АlO 1,04-1,99; NaO 9,29-10,3; KO 6,47-6,98; SrO 9,61-10,88; LiO 4,69-5,17; СоО 1,56-1,77: СrO 1,02-1,84; FeO 0,1-0,3 [1].
Задачей изобретения является повышение термостойкости эмали.
2
2
3
2
2
3
2
2
3
2
2
3
Технический результат достигается тем, что фритта эмали, включающая SiO, AlO, KO, SrO, CrO, дополнительно содержит CaO, причем компоненты находятся при следующем соотношении, мас.%: SiO63,0-68,0; AlO 2,0-3,0; KO 8,0-10,0; SrO 16,0-20,0; CrO 2,0-3,0; CaO 2,0-3,0
В таблице приведены составы фритты эмали.
Компоненты
Состав, мас.%
1
2
3
SiO<sub>2</sub>
68,0
65,5
63,0
Al<sub>2</sub>O<sub>3</sub>
2,0
2,5
3,0
K<sub>2</sub>O
8,0
9,0
10,0
SrO
16,0
18,0
20,0
Cr<sub>2</sub>O
3,0
2,5
2,0
CaO
3,0
2,5
2,0
Термостойкость, °C
~300
~300
~300
Фритту эмали варят в электропечи при температуре 1400°C. Расплав гранулируют в воду. Подготавливают эмалевый шликер, содержащий, мас.ч: фритта 100; глина 5; карбоксиметилцеллюлоза 0,1; муллит 5; вода 50. Эмалевый шликер наносят на поверхность керамических изделий и закрепляют обжигом при температуре 1000-1050°C.
Источник информации
1. Авторское свидетельство СССР №1188122, 1985.